【事件の表示】
　特願２００３−３２８３８０「発光装置」拒絶査定不服審判事件〔平成１７年　４月　７日出願公開、特開２００５−　９３９１３〕について、次のとおり審決する。
【結　論】
　本件審判の請求は、成り立たない。
【理　由】
１　手続の経緯  
　本願は、平成１５年９月１９日に特許出願したものであって、平成２１年１０月２１日及び平成２２年２月９日に手続補正がなされたが、同年８月４日付けで拒絶査定がなされ、これに対し、同年１１月１６日に拒絶査定不服審判の請求がなされたものである。 
　  
２　本願発明  
　本願の請求項に係る発明は、平成２２年２月９日になされた手続補正後の特許請求の範囲、明細書及び図面の記載からみて、特許請求の範囲の請求項１ないし７に記載された事項により特定されるものと認められるところ、請求項１に係る発明は、次のとおりのものである。  
　  
「青色発光素子と、 
　その発光素子が発光する光によって励起されてその励起光より長波長域の第１の光を発光する第１の蛍光体と 
　前記発光素子が発光する光によって励起されて前記第１の光よりさらに長波長域の第２の光を発光する窒化物蛍光体からなる第２の蛍光体とを含み、
　前記第１の光と前記第２の光の混色によるアンバーの発光色を有する発光装置であって、 
　前記窒化物蛍光体は、Ｂを１ｐｐｍ以上１００００ｐｐｍ以下の割合で含み、
　前記発光素子の発光のうち、直接外部に漏れる青色光の強度を、蛍光体の発光のメインピークにおける強度の１０％以下としたことを特徴とする発光装置。」（以下「本願発明」という。）  
　  
３　刊行物の記載  
（１）　原査定の拒絶の理由に引用した、本願の出願前に頒布された刊行物である特開２００３−２４３７２７号公報（以下「刊行物１」という。）には、以下の記載がある（下線は、審決で付した。以下同じ）。  
　 
　ア　「【請求項１】 発光素子と、該発光素子からの光の少なくとも一部を吸収して異なる波長を有する光を発光する蛍光物質が含有されたバインダーからなるコーティング層とを備えた発光装置であって、 
前記バインダーは、少なくともＳｉ、Ａｌ、Ｇａ、Ｔｉ、Ｇｅ、Ｐ、Ｂ、Ｚｒ、Ｙ、Ｓｎ、Ｐｂあるいはアルカリ土類金属の群から選択される１種以上の元素を含む酸化物を有し、 
前記コーティング層の表面は、前記酸化物の微粒子が密集して存在する領域Ｘと、前記微粒子が散在して存在する領域Ｙとを備えてなることを特徴とする発光装置。 
【請求項２】 発光素子と、該発光素子からの光の少なくとも一部を吸収して異なる波長の光を発光する蛍光物質が含有されたバインダーからなるコーティング層とを備えた発光装置であって、 
前記バインダーは、拡散材または／およびフィラーの微粒子を含有する透光性樹脂であり、 
前記微粒子は、前記コーティング層の表面において、密集して存在する領域Ｘと、散在して存在する領域Ｙとを備えてなることを特徴とする発光装置。
・・・ 
【請求項６】 前記発光素子は、発光層が窒化物半導体からなることを特徴とする請求項１乃至請求項５のいずれか１つに記載の発光装置。」 
　 
　イ　「【０００１】 
【産業上の利用分野】本発明は、照明用光源、ＬＥＤディスプレイ、バックライト光源、信号機、照明式スイッチ、各種センサー及び各種インジケータなどに利用される発光装置に関する。 
【０００２】 
【従来の技術】今日、青色光が高輝度に発光可能な半導体発光素子である窒化物半導体（ＩｎｘＧａｙＡｌ１−ｘ−ｙＮ、０≦ｘ≦１、０≦ｙ≦１）を利用したＬＥＤチップが実用化されている。 
【０００３】また、このＬＥＤチップ上にＬＥＤチップから放出された青色光の少なくとも一部を吸収して、黄色が発光可能な蛍光物質であるＹＡＧ：Ｃｅ蛍光体などを配置させることによって白色系が発光可能な発光ダイオードも実用化されている。 
【０００４】さらにまた、近年、紫外光が発光可能な窒化物半導体が開発されたことで、このＬＥＤチップから放出された光を吸収して他の発光波長に変換する蛍光物質を配置させることによって、ＬＥＤチップと異なる発光波長を放出する発光ダイオードも多く研究されている。 
【０００５】このようなＬＥＤチップからの発光波長と異なる発光波長を放出する発光ダイオードは、蛍光物質を構成する蛍光体で波長が変換されるため、蛍光体の存在状態によって、発光特性は大きく変化する。 
【０００６】また、本発明のような、蛍光体によってＬＥＤチップからの発光波長と異なる発光波長を放出する発光ダイオードは、蛍光体を含むコーティング層が形成されているが、蛍光体を含むコーティング層を形成する場合、固体である蛍光体のみでは発光ダイオード上に形成できない。そのため、結着剤としてバインダーを用いて層を形成している。 
【０００７】 
【発明が解決しようとする課題】しかしながら、このコーティング層はバインダー及び蛍光体の材料、バインダーに含有する蛍光体の量、コーティング層の成膜条件などにより、様々な特徴、性質を有するものとなり、発光装置としての発光特性に影響を及ぼす。 
【０００８】例えば、
光の変換効率を高める目的として、コーティング層に含まれる蛍光体の割合を多くしてコーティング層を形成しようとする
【０００９】
これとは逆に、コーティング層に含まれる蛍光体の割合を少なくし、蛍光体のはがれにくいコーティング層を形成する。そのとき蛍光体の割合が少ないために、ＬＥＤチップからの発光波長を蛍光体で異なる波長を放出しようとしても、蛍光体の割合が少ないために、放出される光の一部は、蛍光体で変換されずに、ＬＥＤチップからの発光波長が放出されてしまう。
ＬＥＤチップからの発光波長を、蛍光体ですべて変換させて放出する目的で作られる発光装置には大きな問題となる。その場合、ＬＥＤチップからの発光波長の光が漏れてしまうことは望ましくないのである。
【００１０】また、コーティング層に含まれる蛍光体の割合を少なくした場合は、言いかえればバインダーの割合を多くした場合は、コーティング層中に蛍光体粒子が均等に配置されない。そのため、蛍光体によって十分に変換された発光波長が再び蛍光体に吸収されることとなり、光のエネルギーの低下を招き、また蛍光体が少ないことによる放出される光の一部は、蛍光体で変換されずに、ＬＥＤチップからの発光波長が放出されてしまう。 
【００１１】このように、ＬＥＤチップから発光された第１の発光波長と、蛍光体によって第１の発光波長の一部を吸収し、第１の発光波長と異なる第２の発光波長が放出され、２つの発光波長が合わさって、白色などの別の発光色を放出する発光装置や、
ＬＥＤチップから発光された第１の発光波長を、蛍光体によって吸収し、第１の発光波長と異なる第２の発光波長のみを放出する発光装置
　 
　ウ　「【００１２】 
【課題を解決するための手段】これらの問題を鑑み、本発明では異なる２以上の発光波長が合わさって放出される発光装置や、
ＬＥＤチップから出される実際の発光波長が変換されて異なる発光波長が放出される発光装置において、発光特性の優れた発光装置を提供する
（１） 発光素子と、該発光素子からの光の少なくとも一部を吸収して異なる波長の光を発光する蛍光物質が含有されたバインダーからなるコーティング層とを備えた発光装置であって、前記バインダーは、少なくともＳｉ、Ａｌ、Ｇａ、Ｔｉ、Ｇｅ、Ｐ、Ｂ、Ｚｒ、Ｙ、Ｓｎ、Ｐｂあるいはアルカリ土類金属の群から選択される１種以上の元素を含む酸化物を有し、前記コーティング層の表面は、前記酸化物の微粒子が密集して存在する領域Ｘと、前記微粒子が散在して存在する領域Ｙとを備えてなることを特徴とする。 
（２）発光素子と、該発光素子からの光の少なくとも一部を吸収して異なる波長の光を発光する蛍光物質が含有されたバインダーからなるコーティング層とを備えた発光装置であって、前記バインダーは、拡散材または／およびフィラーの微粒子を含有する透光性樹脂であり、前記コーティング層の表面は、前記微粒子が密集して存在する領域Ｘと、前記微粒子が散在して存在する領域Ｙとを備えてなることを特徴とする。 
・・・ 
（６） 前記発光素子は、発光層が窒化物半導体からなることを特徴とする。」 
　 
　エ　「【００１３】 
【発明の実施の形態】 
・・・ 
【００１５】本発明の発光装置は、ＬＥＤチップの発光面に蛍光体が含有されたコーティング層を設けたものであり、例えば図１のように実装したときのＬＥＤチップの発光面の全面をコーティング層で被覆している。このコーティング層は蛍光物質とバインダーを有しており、これらを構成してなる蛍光体粒子と微粒子、その表面は図２、図３に示すように、蛍光物質を構成する蛍光体粒子とバインダーを構成する酸化物からなる微粒子とは、次の（ａ）〜（ｄ）のように形成されてなる。 
（ａ）微粒子が密集して存在する領域Ｘと、微粒子が散在して存在する領域Ｙからなる。 
・・・ 
【００１６】・・・ＬＥＤチップからの発光波長を第１の波長、第１の波長が蛍光体で吸収されて放出される発光波長を第２の波長とする・・・ 
・・・ 
【００１９】ここで、図２、図３のような本発明の発光装置の表面、すなわちコーティング層の表面についてみると、ＬＥＤチップから放出された光は（ａ）〜（ｄ）の構成によって、次のようになる。 
【００２０】まず（ａ）から、微粒子が密集して存在する領域Ｘでは、微粒子に入射した光は屈折するか、もしくは屈折を繰り返し、様々な方向に拡散され、入射した光と同じ方向に取り出される光の成分は小さくなる。すなわちコーティング層表面に微粒子が密集して存在する領域Ｘでは、光はコーティング層から放出されにくく、多くの光はさらにコーティング層表面や、コーティング層内部に進む。また、微粒子が散在して存在する領域Ｙでは、微粒子に入射した光は屈折しないか、一部が屈折するだけで、入射した光と同じ方向に光は取り出され、光はコーティング層から放出される。 
【００２１】
これによって、ＬＥＤチップからの発光波長（第１の波長）を蛍光体ですべて変換させて第１の波長と異なる第２の波長のみを放出する目的で作られる発光装置の場合
第１の波長が表面から放出されにくく、第２の波長が表面から放出されやすいコーティング層を有する発光装置を得ることができる
・・・ 
【００２６】ちなみに本発明に対する比較例として、図５および図６を用いて説明する。図５はコーティング層に含まれる蛍光体の割合が少ないとき、これを表す１つの指標として、蛍光体粒子（Ｍ）と微粒子（Ｎ）との個数がＭ＜＜Ｎの関係となるときのコーティング層表面の模式断面図である。コーティング層が、全体的に蛍光体粒子の個数が少ないときには、上記示した問題が生じるが、ここでは蛍光体粒子の個数は、本発明で示すコーティング層に含まれる蛍光体の個数と同じとして、微粒子Ｎの割合が多く、コーティング層に含まれる微粒子の個数が本発明で示すこのＭ＜＜Ｎの関係の時には、コーティング層表面において、全面に微粒子が密集して存在する。すなわち蛍光体粒子上においても微粒子が密集して存在してしまい、蛍光体から放出される第２の波長の光もコーティング層表面や内部に進めてしまい、第２の波長の光も外部に放出されにくくしてしまう。また図６はコーティング層に含まれる蛍光体の割合が多いとき、これを表す１つの指標として、蛍光体粒子（Ｍ）と微粒子（Ｎ）との個数がＭ＞＞Ｎの関係となるときのコーティング層表面の模式断面図である。ここでは蛍光体粒子の個数は、本発明で示すコーティング層に含まれる蛍光体の個数と同じとして、
微粒子Ｎの割合が少なく、コーティング層に含まれる微粒子の個数が本発明で示すこのＭ＞＞Ｎの関係の時には、コーティング層表面において、全面に微粒子が散在して存在する。すなわち隣りあう蛍光体粒子の隙間においても微粒子が散在して存在してしまい、第２の波長のみを放出する発光装置を作製する場合は第１の波長が放出されてしまったり
所望の目的の光を放出することが困難になってしまう
・・・ 
【００２９】以下に本発明の発光装置の構成を詳細に説明する。 
［バインダー］ 
・・・ 
［発光素子］　・・・ 
【００３４】本実施の形態において発光素子として用いられるＬＥＤチップとは、蛍光体を励起可能なものである。発光素子であるＬＥＤチップは、ＭＯＣＶＤ法等により基板上にＧａＡｓ、ＩｎＰ、ＧａＡｌＡｓ、ＩｎＧａＡｌＰ、ＩｎＮ、ＡｌＮ、ＧａＮ、ＩｎＧａＮ、ＡｌＧａＮ、ＩｎＧａＡｌＮ等の半導体を発光層として形成させる。　・・・　半導体層の材料やその混晶度によって発光波長を種々選択することができる。・・・好ましくは、蛍光体を効率良く励起できる比較的短波長を効率よく発光可能な窒化物系化合物半導体（一般式ＩｎiＧａjＡｌkＮ、ただし、０≦ｉ、０≦ｊ、０≦ｋ、ｉ＋ｊ＋ｋ＝１）である。 
・・・ 
【００３７】本発明の発光装置において発光させる場合は、蛍光体との補色等を考慮してＬＥＤチップの主発光波長は３５０ｎｍ以上５３０ｎｍ以下が好ましい。 
【００３８】特に本発明の発光ダイオードにおいて白色系を発光させる場合は、蛍光物質との補色関係や樹脂の劣化等を考慮して発光素子の主発光ピークは４００ｎｍ以上５３０以下が好ましく、より好ましくは４２０ｎｍ以上４９０ｎｍ以下である。発光素子と蛍光物質との効率をそれぞれ向上させるためには４５０ｎｍ以上４７５ｎｍ以下に主発光ピークを有する発光素子を用いることが更に好ましい。［蛍光体］本発明に用いられる蛍光体としては、
少なくともＬＥＤチップから発光された光で励起されて発光する蛍光体
【００３９】また、これらの蛍光体は、一層からなるコーティング層中に単独で用いても良いし、混合して用いてもよい。さらに、二層以上が積層されてなるコーティング層中にそれぞれ単独で用いても良いし、混合して用いてもよい。 
【００４０】ＬＥＤチップが発光した光と、蛍光体が発光した光が補色関係などにある場合、それぞれの光を混色させることで白色を発光することができる。具体的には、ＬＥＤチップからの光と、それによって励起され発光する蛍光体の光がそれぞれ光の３原色（赤色系、緑色系、青色系）に相当する場合や
ＬＥＤチップが発光した青色の光
【００４１】発光装置の発光色は、蛍光体と蛍光体の結着剤として働く各種樹脂やガラスなどの無機部材などとの比率、蛍光体の沈降時間、蛍光体の形状などを種々調整すること及びＬＥＤチップの発光波長を選択することにより電球色など任意の白色系の色調を提供させることができる。　・・・ 
【００４２】本実施の形態において使用される
蛍光体は、イットリウム・アルミニウム・ガーネット系蛍光体と、赤色系の光を発光可能な蛍光体、特に窒化物蛍光体とを組み合わせたものを使用することができる
ＹＡＧ系蛍光体および窒化物系蛍光体
（
イットリウム・アルミニウム・ガーネット系蛍光体
イットリウム・アルミニウム・ガーネット系蛍光体（ＹＡＧ系蛍光体）
ＬＥＤチップから発光された可視光や紫外線で励起されて発光する蛍光体である
【００４３】発光層に窒化物系化合物半導体を用いた
発光素子から発光した青色系の光
【００４４】また、２種類以上の蛍光体をそれぞれ発光素子からの入射光に対して順に配置させることによって効率よく発光可能な発光装置とすることができる。即ち、反射部材を有する発光素子上には、長波長側に吸収波長があり長波長に発光可能な蛍光体が含有された色変換部材と、それよりも長波長側に吸収波長があり、より長波長に発光可能な色変換部材とを積層などさせることで反射光を有効利用することができる。 
・・・ 
【００４６】
本実施の形態に用いられるセリウムで付活されたイットリウム・アルミニウム酸化物系蛍光体である緑色系が発光可能なＹＡＧ系蛍光体では
励起吸収スペクトルのピーク波長が４２０ｎｍから４７０ｎｍ付近にさせることができる。また、発光ピーク波長λｐも５１０ｎｍ付近にあり７００ｎｍ付近まで裾を引くブロードな発光スペクトルを持つ。
セリウムで付活されたイットリウム・アルミニウム酸化物系蛍光体である赤色系が発光可能なＹＡＧ系蛍光体でも
励起吸収スペクトルのピーク波長が４２０ｎｍから４７０ｎｍ付近にさせることができる。また、発光ピーク波長λｐが６００ｎｍ付近にあり７５０ｎｍ付近まで裾を引くブロードな発光スペクトルを持つ。
【００４７】ガーネット構造を持ったＹＡＧ系蛍光体の組成の内、Ａｌの一部をＧａで置換することで発光スペクトルが短波長側にシフトし、また組成のＹの一部をＧｄ及び／又はＬａで置換することで、発光スペクトルが長波長側へシフトする。Ｙの置換が２割未満では、緑色成分が大きく赤色成分が少なくなる。また、８割以上では、赤み成分が増えるものの輝度が急激に低下する。また、励起吸収スペクトルについても同様に、ガーネット構造を持ったＹＡＧ系蛍光体の組成の内、Ａｌの一部をＧａで置換することで励起吸収スペクトルが短波長側にシフトし、また組成のＹの一部をＧｄ及び／又はＬａで置換することで、励起吸収スペクトルが長波長側へシフトする。
ＹＡＧ系蛍光体の励起吸収スペクトルのピーク波長は、発光素子の発光スペクトルのピーク波長より短波長側にあることが好ましい。このように構成すると、発光素子に投入する電流を増加させた場合、励起吸収スペクトルのピーク波長は、発光素子の発光スペクトルのピーク波長にほぼ一致するため、蛍光体の励起効率を低下させることなく、色度ズレの発生を抑えた発光装置を形成することができる。
・・・ 
【００４９】　・・・ 
（
窒化物系蛍光体
窒化物系蛍光体
ＬＥＤチップから発光された可視光
を吸収することによって励起され発光する蛍光体
この蛍光体の組成中には、Ｍｇ、Ｓｒ、Ｃａ、Ｂａ、Ｚｎ、Ｂ、Ａｌ、Ｃｕ、Ｍｎ、Ｃｒ及びＮｉからなる群より選ばれる少なくとも１種以上が含有されていてもよい
【００５０】発光中心に希土類元素であるユウロピウムＥｕを用いる。・・・本発明の蛍光体は、母体のアルカリ土類金属系窒化ケイ素に対して、Ｅｕ２＋を付活剤として用いる。　・・・ 
【００５１】添加物であるＭｎは、Ｅｕ２＋の拡散を促進し、発光輝度、エネルギー効率、量子効率等の発光効率の向上を図る。Ｍｎは、原料中に含有させるか、又は、製造工程中にＭｎ単体若しくはＭｎ化合物を含有させ、原料と共に焼成する。但し、Ｍｎは、焼成後の基本構成元素中に含有されていないか、含有されていても当初含有量と比べて少量しか残存していない。これは、焼成工程において、Ｍｎが飛散したためであると思われる。
蛍光体には、基本構成元素中に、若しくは、基本構成元素とともに、Ｍｇ、Ｓｒ、Ｃａ、Ｂａ、Ｚｎ、Ｂ、Ａｌ、Ｃｕ、Ｍｎ、Ｃｒ、Ｏ及びＮｉからなる群より選ばれる少なくとも１種以上を含有する。これらの元素は、粒径を大きくしたり、発光輝度を高めたりする等の作用を有している。また、Ｂ、Ａｌ、Ｍｇ、Ｃｒ及びＮｉは、残光を抑えることができるという作用を有している。
窒化物系蛍光体は、ＬＥＤチップによって発光された青色光の一部を吸収して黄から赤色領域の光を発光する
窒化物系蛍光体をＹＡＧ系蛍光体と共に上記の構成を有する発光装置に使用
ＬＥＤチップにより発光された青色光
セリウムで付活されたイットリウム・アルミニウム酸化物蛍光物質は、ＬＥＤチップにより発光された青色光の一部を吸収して黄色領域の光を発光する
ＬＥＤチップにより発光された青色光
【００５３】次に、本発明に係る蛍光体（（ＳｒＸＣａ１−Ｘ）２Ｓｉ５Ｎ８：Ｅｕ）の製造方法を説明するが、本製造方法に限定されない。上記蛍光体には、Ｍｎ、Ｏが含有されている。 
【００５４】(1)原料のＳｒ、Ｃａを粉砕する。・・・また
原料Ｓｒ、Ｃａには、Ｂ、Ａｌ、Ｃｕ、Ｍｇ、Ｍｎ、Ａｌ
２
Ｏ
３
などを含有するものでもよい
【００５５】(2)原料のＳｉを粉砕する。・・・原料のＳｉの純度は、３Ｎ以上のものが好ましいが、
Ａｌ
２
Ｏ
３
、Ｍｇ、金属ホウ化物（Ｃｏ
３
Ｂ、Ｎｉ
３
Ｂ、ＣｒＢ）、酸化マンガン、Ｈ
３
ＢＯ
３
、Ｂ
２
Ｏ
３
、Ｃｕ
２
Ｏ、ＣｕＯなどの化合物が含有されていてもよい
【００５６】(3)次に、原料のＳｒ、Ｃａを、窒素雰囲気中で窒化する。 
・・・ 
【００５８】(4)原料のＳｉを、窒素雰囲気中で窒化する。 
・・・ 
【００６０】(5)Ｓｒ、Ｃａ若しくはＳｒ−Ｃａの窒化物を粉砕する。・・・同様に、Ｓｉの窒化物を粉砕する。また、同様に、Ｅｕの化合物Ｅｕ２Ｏ３を粉砕する。・・・ 
【００６１】
上記原料中には、Ｍｇ、Ｓｒ、Ｃａ、Ｂａ、Ｚｎ、Ｂ、Ａｌ、Ｃｕ、Ｍｎ、Ｃｒ、Ｏ及びＮｉからなる群より選ばれる少なくとも１種以上が含有されていてもよい。また、Ｍｇ、Ｚｎ、Ｂ等の上記元素を以下の混合工程において、配合量を調節して混合することもできる。これらの化合物は、単独で原料中に添加することもできるが、通常、化合物の形態で添加される。
【００６２】(6)上記粉砕を行った後、Ｓｒ、Ｃａ、Ｓｒ−Ｃａの窒化物、Ｓｉの窒化物、Ｅｕの化合物Ｅｕ２Ｏ３を混合し、Ｍｎを添加する。・・・ 
【００６３】(7)最後に、Ｓｒ、Ｃａ、Ｓｒ−Ｃａの窒化物、Ｓｉの窒化物、Ｅｕの化合物Ｅｕ２Ｏ３の混合物をアンモニア雰囲気中で、焼成する。焼成により、Ｍｎが添加された（ＳｒＸＣａ１−Ｘ）２Ｓｉ５Ｎ８：Ｅｕで表される蛍光体を得ることができる。・・・ 
・・・ 
【００６５】ただし、各原料の配合比率を変更することにより、目的とする蛍光体の組成を変更することができる。 
・・・ 
【００６８】本実施の形態において、
赤味を帯びた光を発光する蛍光体として、特に窒化物系蛍光体を使用する
【００６９】以上のようにして形成される蛍光体は、発光素子の表面上において一層からなるコーティング層中に二種類以上存在してもよいし、二層からなるコーティング層中にそれぞれ一種類あるいは二種類以上存在してもよい。このようにすると、異なる蛍光体からの光の混色による白色光が得られる。　・・・　また、窒化物系蛍光体は、ＹＡＧ蛍光体により波長変換された光の一部を吸収してしまうことを考慮して、窒化系蛍光体がＹＡＧ系蛍光体より凹部側面に近い位置に配置されるようにコーティング層を形成することが好ましい。このように構成することによって、ＹＡＧ系蛍光体と窒化物系蛍光体とを混合してコーティング層に含有させた場合と比較して演色性を向上させることができる。 
・・・ 
【００７２】・・・ 
（実施例２）本実施例においては、拡散剤として酸化アルミニウムを含有するシリコン樹脂をバインダーとして蛍光体を固着させた発光装置を形成する。本実施例における
蛍光体は、窒化物系蛍光体（Ｓｒ
０．７
Ｃａ
０．３
）
２
Ｓｉ
５
Ｎ
８
：ＥｕとＹＡＧ系蛍光体Ｙ
３
（Ａｌ
０．８
Ｇａ
０．２
）
５
Ｏ
１２
：Ｃｅである
発光装置は赤味を帯びた混色光（色温度２５００Ｋから３５００Ｋ）が発光可能である
・・・ 
【００７４】 
【発明の効果】以上のように、本発明の発光装置は、本発明では異なる２以上の発光波長が合わさって放出される発光装置や、実際の発光波長が変換されて異なる発光波長が放出される発光装置において、発光特性の優れた発光装置を得ることができる。」 
　 
（２）同じく、特開２００１−３０８３９３号公報（以下「刊行物２」という。）には、以下の記載がある。  
　「【００１３】 
【発明の実施の形態】本発明者らは種々実験の結果、蛍光物質を利用した発光ダイオードにおいて、特定の機能を持った顔料を蛍光物質と共に含有させることによって、容易な色調の選定及び発光輝度を大きく改善できることを見出し本発明を成すに至った。 
【００１４】すなわち、
蛍光物質から発する波長を実質的に透過すると共に発光素子からの光を反射する顔料
・・・ 
【００２１】（顔料１０１、２０１、３０１）
本発明に用いられる顔料１０１、２０１、３０１は、蛍光物質から発する波長を透過すると共に発光素子からの光を反射するもの
【００２２】本発明においては、発光素子からの可視光を反射光として利用し、蛍光物質によって波長変換させた可視光を透過光として利用する。そのため、図３で本発明の特徴を示すと、
発光素子３０３からの可視光
は顔料３０１によって反射され蛍光物質３０２により多く吸収されることとなる
・・・ 
【００５４】 
【実施例】（実施例１） 
・・・ 
【００５８】
顔料１ｗｔ％、蛍光物質２０ｗｔ％を透光性部材１１１であるシリコーン樹脂に含有させる
・・・ 
【００６２】（実施例４）蛍光物質３０ｗｔ％を透光性部材１１１であるシリコーン樹脂に含有させ、前記蛍光物質の量を一定にしつつ、
実施例１と同様の顔料の酸化チタン表面に酸化鉄を被覆した被覆顔料
【００６３】（実施例５）蛍光物質として、同じ励起光源の可視発光スペクトルで異なる色が発光可能である、Ｍｇ2ＴｉＯ4：Ｍｎ蛍光体及び（Ｙ0.995Ｇｄ0.005）3Ａｌ5Ｏ12：Ｃｅ蛍光体の
２種類の蛍光物質を用い、実施例４と同様の被覆顔料を用いる
アンバーの光が高輝度及び高出力で発光可能な発光ダイオードとすることができる
　  
４　引用発明  
（１）上記３（１）ア（請求項１、２）及びウによれば、刊行物１には、次の発明が記載されているものと認められる。  
　  
「発光素子と、該発光素子からの光の少なくとも一部を吸収して異なる波長の光を発光する蛍光物質が含有されたバインダーからなるコーティング層とを備えた発光装置であって、 
（１）前記バインダーは、少なくともＳｉ、Ａｌ、Ｇａ、Ｔｉ、Ｇｅ、Ｐ、Ｂ、Ｚｒ、Ｙ、Ｓｎ、Ｐｂあるいはアルカリ土類金属の群から選択される１種以上の元素を含む酸化物を有し、前記コーティング層の表面は、前記酸化物の微粒子が密集して存在する領域Ｘと、前記微粒子が散在して存在する領域Ｙとを備えてなる、又は、 
（２）前記バインダーは、拡散材または／およびフィラーの微粒子を含有する透光性樹脂であり、前記コーティング層の表面は、前記微粒子が密集して存在する領域Ｘと、前記微粒子が散在して存在する領域Ｙとを備えてなる、
発光装置。」  
　  
（２）上記３（１）エ（【００４０】、【００４３】、【００５２】）によれば、上記（１）の発明の「発光素子」は、例えば、青色の光を発光するものであると認められる。 
　  
（３）上記３（１）エ（【００４２】、【００５２】、【００７２】）によれば、上記（１）の発明の「蛍光物質」は、例えば、ＹＡＧ系蛍光体と窒化物系蛍光体とを組み合わせたものであると認められる。 
　また、上記３（１）エ（【００４２】、【００４６】）によれば、上記ＹＡＧ系蛍光体は、発光素子から発光された光で励起され、当該発光素子から発光された光よりも長波長側に発光ピーク波長があるブロードな発光スペクトルを持つものと認められる。 
　また、上記３（１）エ（【００４９】、【００５２】）によれば、上記窒化物蛍光体は、上記発光素子から発光された光で励起されるものと認められる。さらに、同エ（【００４２】、【００５２】、【００６８】）によれば、上記窒化物蛍光体は、赤色系の光、赤味を帯びた光、又は黄から赤色領域の光を発光し、当該窒化物蛍光体と共に用いられる蛍光体である、セリウムで付活されたイットリウム・アルミニウム酸化物蛍光物質のＹＡＧ系蛍光体は、黄色領域の光を発光するので、当該窒化物蛍光体が発光する光は、当該ＹＡＧ系蛍光体が発光する光よりも長波長であると認められる。 
　  
（４）上記３（１）エ（【００４９】、【００５１】）によれば、上記窒化物蛍光体の組成中には、Ｍｇ、Ｓｒ、Ｃａ、Ｂａ、Ｚｎ、Ｂ、Ａｌ、Ｃｕ、Ｍｎ、Ｃｒ及びＮｉからなる群より選ばれる少なくとも１種以上が含有されていてもよく、また、当該窒化物蛍光体には、基本構成元素中に、若しくは、基本構成元素とともに、Ｍｇ、Ｓｒ、Ｃａ、Ｂａ、Ｚｎ、Ｂ、Ａｌ、Ｃｕ、Ｍｎ、Ｃｒ、Ｏ及びＮｉからなる群より選ばれる少なくとも１種以上を含有するものと認められる。 
　 
（５）上記３（１）エ（【００２１】）によれば、上記（１）の発明の「発光装置」は、発光素子からの発光波長（第１の波長）を蛍光体ですべて変換させて第１の波長と異なる第２の波長のみを放出する目的で作られる場合、第１の波長が表面から放出されにくく、第２の波長が表面から放出されやすい上記「コーティング層」を有するものと認められる。 
　また、上記３（１）エ（【００２１】、【００７２】の実施例２）によれば、上記（１）の発明の「発光装置」は、上記目的で作られる場合、上記ＹＡＧ系蛍光体が発光する光と上記窒化物蛍光体が発光する光との混色光を発光するものと認められる。 
　  
（６）上記（１）ないし（５）によれば、刊行物１には、次の発明が記載されているものと認められる。  
　  
「発光素子と、該発光素子からの光の少なくとも一部を吸収して異なる波長の光を発光する蛍光物質が含有されたバインダーからなるコーティング層とを備えた発光装置であって、 
（１）前記バインダーは、少なくともＳｉ、Ａｌ、Ｇａ、Ｔｉ、Ｇｅ、Ｐ、Ｂ、Ｚｒ、Ｙ、Ｓｎ、Ｐｂあるいはアルカリ土類金属の群から選択される１種以上の元素を含む酸化物を有し、前記コーティング層の表面は、前記酸化物の微粒子が密集して存在する領域Ｘと、前記微粒子が散在して存在する領域Ｙとを備えてなる、又は、 
（２）前記バインダーは、拡散材または／およびフィラーの微粒子を含有する透光性樹脂であり、前記コーティング層の表面は、前記微粒子が密集して存在する領域Ｘと、前記微粒子が散在して存在する領域Ｙとを備えてなり、
　上記発光素子は、青色の光を発光し、 
　上記蛍光物質は、ＹＡＧ系蛍光体と窒化物系蛍光体とを組み合わせたものであり、 
　上記ＹＡＧ系蛍光体は、上記発光素子から発光された光で励起され、当該発光素子から発光された光よりも長波長側に発光ピーク波長があるブロードな発光スペクトルを持ち、 
　上記窒化物蛍光体は、上記発光素子から発光された光で励起され、赤色系の光、赤味を帯びた光、又は黄から赤色領域の光を発光し、上記ＹＡＧ系蛍光体が発光する光よりも長波長であり、また、 
　当該窒化物蛍光体の組成中には、Ｍｇ、Ｓｒ、Ｃａ、Ｂａ、Ｚｎ、Ｂ、Ａｌ、Ｃｕ、Ｍｎ、Ｃｒ及びＮｉからなる群より選ばれる少なくとも１種以上が含有されていてもよく、また、当該窒化物蛍光体には、基本構成元素中に、若しくは、基本構成元素とともに、Ｍｇ、Ｓｒ、Ｃａ、Ｂａ、Ｚｎ、Ｂ、Ａｌ、Ｃｕ、Ｍｎ、Ｃｒ、Ｏ及びＮｉからなる群より選ばれる少なくとも１種以上を含有し、 
　上記発光装置は、発光素子からの発光波長（第１の波長）を蛍光体ですべて変換させて第１の波長と異なる第２の波長のみを放出する目的で作られる場合、第１の波長が表面から放出されにくく、第２の波長が表面から放出されやすい上記コーティング層を有し、上記ＹＡＧ系蛍光体が発光する光と上記窒化物蛍光体が発光する光との混色光を発光する、 
発光装置。」（以下「引用発明」という。）  
　  
５　対比  
（１）本願発明と引用発明とを対比する。  
　  
　ア　引用発明における、「『青色の光を発光』する『発光素子』」、「発光装置」は、本願発明の「青色発光素子」、「発光装置」に相当する。 
　 
　イ　引用発明における、「『上記発光素子から発光された光で励起され、当該発光素子から発光された光よりも長波長側に発光ピーク波長があるブロードな発光スペクトルを持』つ『ＹＡＧ系蛍光体』」は、本願発明の「その発光素子が発光する光によって励起されてその励起光より長波長域の第１の光を発光する第１の蛍光体」との事項を備えているといえる。 
　 
　ウ　引用発明における、「『上記発光素子から発光された光で励起され、赤色系の光、赤味を帯びた光、又は黄から赤色領域の光を発光し、上記ＹＡＧ系蛍光体が発光する光よりも長波長であ』る『窒化物蛍光体』」は、本願発明の「前記発光素子が発光する光によって励起されて前記第１の光よりさらに長波長域の第２の光を発光する窒化物蛍光体からなる第２の蛍光体」との事項を備えているといえる。 
　 
　エ　引用発明の「発光装置」が「発光素子からの発光波長（第１の波長）を蛍光体ですべて変換させて第１の波長と異なる第２の波長のみを放出する目的で作られる場合」、「上記ＹＡＧ系蛍光体が発光する光と上記窒化物蛍光体が発光する光との混色光を発光する」ことは、「前記第１の光と前記第２の光の混色による発光色を有する」点で、本願発明の「発光装置」が「前記第１の光と前記第２の光の混色によるアンバーの発光色を有する」との事項と一致する。 
　 
　オ　引用発明における、「当該窒化物蛍光体の組成中には、Ｍｇ、Ｓｒ、Ｃａ、Ｂａ、Ｚｎ、Ｂ、Ａｌ、Ｃｕ、Ｍｎ、Ｃｒ及びＮｉからなる群より選ばれる少なくとも１種以上が含有されていてもよく、また、当該窒化物蛍光体には、基本構成元素中に、若しくは、基本構成元素とともに、Ｍｇ、Ｓｒ、Ｃａ、Ｂａ、Ｚｎ、Ｂ、Ａｌ、Ｃｕ、Ｍｎ、Ｃｒ、Ｏ及びＮｉからなる群より選ばれる少なくとも１種以上を含有」することは、本願発明の「前記窒化物蛍光体は、Ｂを」「含み」との事項を備えているといえる。 
　 
　カ　引用発明の「発光装置」が「発光素子からの発光波長（第１の波長）を蛍光体ですべて変換させて第１の波長と異なる第２の波長のみを放出する目的で作られる場合」、「第１の波長が表面から放出されにくく、第２の波長が表面から放出されやすい上記コーティング層を有」することになるので、引用発明の上記「発光装置」は、「前記発光素子が発光する青色光が直接外部に漏れることを抑えた」点で、本願発明の「前記発光素子の発光のうち、直接外部に漏れる青色光の強度を、蛍光体の発光のメインピークにおける強度の１０％以下とした」との事項と一致する。 
　  
（２）以上によれば、両者は、  
「青色発光素子と、 
　その発光素子が発光する光によって励起されてその励起光より長波長域の第１の光を発光する第１の蛍光体と 
　前記発光素子が発光する光によって励起されて前記第１の光よりさらに長波長域の第２の光を発光する窒化物蛍光体からなる第２の蛍光体とを含み、
　前記第１の光と前記第２の光の混色による発光色を有する発光装置であって、 
　前記窒化物蛍光体は、Ｂを含み、 
　前記発光素子が発光する青色光が直接外部に漏れることを抑えた、発光装置。」  
である点で一致し、以下のアないしウの点で相違するものと認められる。  
　  
　ア　混色による発光色が、本願発明では、「アンバー」であるのに対して、引用発明では、そのようなものであるのか不明である点（以下「相違点１」という。）。  
　  
　イ　窒化物蛍光体に含まれるＢの割合が、本願発明では、「１ｐｐｍ以上１００００ｐｐｍ以下」であるのに対して、引用発明では、Ｂの割合が不明である点（以下「相違点２」という。）。  
　  
　ウ　本願発明では、「発光素子の発光のうち、直接外部に漏れる青色光の強度を、蛍光体の発光のメインピークにおける強度の１０％以下とした」のに対して、引用発明では、そのような構成を有しているのか不明である点（以下「相違点３」という。）。  
　  
６　判断  
（１）相違点１について  
　引用発明の発光装置の発光色を、具体的にどのようなものとするかは、当業者が設計上適宜定め得る事項というべきところ、前記３（２）によれば、刊行物２には、アンバーの光を得ることが記載されており、当該記載からみても、引用発明の発光装置の発光色がアンバーとなるように、ＹＡＧ系蛍光体及び窒化物系蛍光体を調整して、相違点１に係る本願発明の構成とすることは、当業者が設計上適宜なし得ることである。  
　  
（２）相違点２について  
　ア　窒化物蛍光体に含有されるＢの割合を、具体的にどの程度とするかは、当業者が設計上適宜定め得る事項である。 
　上記３（１）エ（【００５１】）によれば、刊行物１には、窒化物蛍光体に含有され得る、Ｍｇ、Ｓｒ、Ｃａ、Ｂａ、Ｚｎ、Ｂ、Ａｌ、Ｃｕ、Ｍｎ、Ｃｒ、Ｏ及びＮｉの元素は、粒径を大きくしたり、発光輝度を高めたりする等の作用を有し、また、Ｂ、Ａｌ、Ｍｇ、Ｃｒ及びＮｉは、残光を抑えることができるという作用を有することが、記載されている。また、上記窒化物蛍光体の原料中にＢ等を含有又は混合させることも記載されている（【００５４】、【００５５】、【００６１】）。 
　してみれば、粒径を大きくしたり、発光輝度を高めたり、又は残光を抑える等の作用を発揮し得る程度にＢを窒化物蛍光体に含有させて、相違点２に係る本願発明の構成とすることは、当業者が設計上適宜なし得ることである。 
　 
　イ　本願明細書の【００６３】には、「また、この窒化物蛍光体には、発光輝度を高くするために、Ｂが１ｐｐｍ以上１００００ｐｐｍ以下含まれていることが好ましいが、ホウ素を含有させるためには、例えば、製造する際の各出発原料とともにホウ素化合物を添加するようにすればよい。若しくは、Ｃａ３Ｎ２、Ｓｉ３Ｎ４などの原料組成中に、予め含有させておくこともできる。例えば、湿式混合において、原料とは別に、Ｈ３ＢＯ３を添加する場合は、１ｐｐｍ以上１０００ｐｐｍ以下に設定することが好ましく、より好ましくは、１００ｐｐｍ以上１０００ｐｐｍ以下にする。乾式混合において、ホウ素を添加する場合は、１ｐｐｍ以上１００００ｐｐｍ以下に設定することが好ましく、より好ましくは、１００ｐｐｍ以上１００００ｐｐｍ以下とする。そのホウ素は、フラックスとして働く。」と記載されている。 
　しかしながら、本願明細書の上記記載をみても、窒化物蛍光体に含有されるＢの割合を１ｐｐｍ以上１００００ｐｐｍ以下とすることに、当業者が予測し得ないような効果があるとは認められない。 
　 
（３）相違点３について  
　ア　本願発明の「前記発光素子の発光のうち、直接外部に漏れる青色光の強度を、蛍光体の発光のメインピークにおける強度の１０％以下としたこと」に関して、本願明細書には以下のとおり記載されている。 
　「【００１０】 
　また、本発明に係る発光装置において、前記発光素子の発光のうち、直接外部に漏れる光の強度を、蛍光体の発光のメインピークにおける強度の１０％以下ととしているので、前記第１と第２の蛍光体を含む蛍光体による発光のみによって発光色を設定することができる。 
・・・ 
【０１４３】 
［実施例２〜４］ 
　実施例２〜４では、実施例１と同じ青色発光素子と蛍光体を用い、コーティング部における樹脂に対する蛍光体の比率を変化させて図５に示す発光装置を作製し評価した。 
　尚、蛍光体の濃度は、樹脂に対する第１の蛍光体と第２の蛍光体の総量で算出した。 
　樹脂に対する蛍光体の比率は、実施例２が１５％であり、実施例３が２０％であり、実施例４が２５％である。尚、ここでいう比率は、重量比である。 
　また、ここでは製造ばらつきを考慮して各実施例についてそれぞれ３つのサンプルを作製した。 
・・・ 
【０１４６】 
　また、実施例２〜４の発光スペクトルを図１６に示す。この図１６に示すように、実施例２〜４の発光装置の発光色はいずれもアンバー色であるが、実施例３，４の発光装置では青色発光素子の発光によるピークが観測されないのに対して、実施例２の発光装置では波長４６０ｎｍにおいて青色発光素子の発光によるピーク（発光装置のメインピークに対して略１０％の強度）が観測される。すなわち、本発明において、少なくとも発光素子の光の外部への漏れを発光装置のメインピークに対して１０％以下に抑えることにより、アンバー色の発光装置を実現することができる。 
　尚、実施例３及び４の発光装置における、発光素子の光の外部への漏れは発光装置のメインピークに対してそれぞれ０．０３及び０．０１であり、この比を０．０１以下にすることによりアンバー色の規格(Ｂ)を満足させることができる。 
　【０１４７】 
　また、本発明では、発光装置の発光色は実質的には蛍光体の発光色により決定されるので、発光装置のメインピーク強度は、実質的に蛍光体の発光強度と等しくなる。したがって、発光素子の光の漏れを発光装置のメインピークに対して１０％以下に抑えるとは、発光素子の光の漏れの強度を蛍光体の発光強度のメインピークに対して１０％以下に抑えることを意味する。・・・」 
　 
　イ　上記アによれば、本願発明の「前記発光素子の発光のうち、直接外部に漏れる青色光の強度を、蛍光体の発光のメインピークにおける強度の１０％以下としたこと」とは、本願発明の発光装置が、第１の蛍光体からの発光である第１の光と、第２の蛍光体からの発光である第２の光の混色によるアンバーの発光色を有することを表したものであると認められる。 
　 
　ウ　しかるところ、前記３（１）イ（【０００８】、【０００９】）によれば、刊行物１には、光の変換効率を高めるために、コーティング層に含まれる蛍光体の割合を多くし、一方、コーティング層に含まれる蛍光体の割合を少なくすると、放出される光の一部は蛍光体で変換されずに、ＬＥＤチップからの発光波長が放出されることが記載されており、当該記載から、コーティング層に含有される蛍光体の割合により、ＬＥＤチップである発光素子からの光が、発光装置の外部に放出される度合いは変わり得るものと理解される。 
　 
　エ　また、前記３（１）エ（【００２６】）によれば、刊行物１には、コーティング層に含まれる蛍光体粒子（Ｍ）の個数に比して、微粒子（Ｎ）の個数が少なく、Ｍ＞＞Ｎの関係となるときには、発光素子から発光される光が、発光装置の外部に放出されてしまうことが記載されており、当該記載から、コーティング層に含まれる微粒子の割合によって、発光素子からの光が発光装置の外部に放出される度合いは調整し得るものと認められる。 
　そして、前記５（１）カのとおり、引用発明の発光装置は、「発光素子からの発光波長（第１の波長）を蛍光体ですべて変換させて第１の波長と異なる第２の波長のみを放出する目的で作られる場合、第１の波長が表面から放出されにくく、第２の波長が表面から放出されやすい上記コーティング層を有」するので、発光素子が発光する青色の光の、当該発光装置から外部への放出は抑えられているものと認められる。 
　 
　オ　さらに、前記３（２）によれば、刊行物２には、２種類の蛍光物質及び被覆顔料をシリコーン樹脂に含有させてアンバーの光を得るところ、当該顔料は、蛍光物質から発する波長を透過すると共に発光素子からの光を反射するものであり、当該顔料により反射された発光素子からの光は蛍光物質により多く吸収されることが記載されている。 
　上記記載から、上記顔料を含有させることにより、発光素子からの光が、発光ダイオードから直接外部へ放出されることは抑えられ、引用発明の上記コーティング層に含有される微粒子と同様に、発光素子から発光された光が放出されにくく、蛍光体から発光された光が放出されやすくするという作用効果が与えられるものと理解される。 
　 
　カ　してみれば、引用発明において、コーティング層に含まれる蛍光物質及び微粒子を調整し、また、刊行物２に記載された顔料を用いて、発光素子から発光される青色の光が発光装置から外部に放出されないようにして、相違点３に係る本願発明の構成とすることは、当業者が容易に想到し得たことである。 
　 
　キ　請求人は、平成２２年１２月２７日に手続補正がなされた審判請求書において、 
　「すなわち、本願請求項１記載の発明は、前記発光素子の発光のうち、直接外部に漏れる青色光の強度を、蛍光体の発光のメインピークにおける強度の１０％以下とするという（ｆ）の事項を含むことにより、実質的に第１と第２の蛍光体の発光のみによって決定されるアンバーの発光色を有する発光装置を提供し、さらに発光素子に投入する電流が変化すると色ずれが生じるという従来の問題（本願明細書段落０００４に記載）を解決するものです（本願明細書段落０１３７等に記載）。」、 
　「また、本願発明は、発光素子が出射する光のうち直接外部に漏れる青色光の強度を、蛍光体の発光のメインピークにおける強度の１０％以下とするという特有の事項を含むことにより、実質的に蛍光体の発光のみによって決定されるアンバーの発光色を有する発光装置を提供し、さらに発光素子への投入電流が変化すると色ずれが生じるという従来の問題点を解決するものであり、」 
と主張する。 
　しかしながら、前記３（１）エ（【００４７】）によれば、刊行物１には、発光素子に投入する電流を増加させた場合の色度ズレの発生を抑えることが記載されており、当該記載からみて、請求人が主張する、本願発明において奏される効果が、引用発明及び刊行物２に記載された事項から予測し得る以上の格別顕著なものとも認められない。 
　  
（４）小括  
　以上の検討によれば、本願発明は、引用発明及び刊行物２に記載された事項に基づいて、当業者が容易に発明をすることができたものというべきである。  
　  
７　むすび  
　以上のとおり、本願発明は、刊行物１に記載された発明及び刊行物２に記載された事項に基づいて、当業者が容易に発明をすることができたものであるから、特許法第２９条第２項の規定により特許を受けることができない。  
　よって、結論のとおり審決する。